(57)【特許請求の範囲】
【請求項１】
エポキシ化合物と、
導電性粒子と、
下記式（１−１）で表される第１の化合物と、
下記式（１）で表される化合物とは異なり、かつ加熱により酸を発生する第２の化合物とを含む、異方性導電材料。
【化１】
0005922544.tif 000022
前記式（１）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【化２】
0005922544.tif 000023
前記式（１−１）中、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【請求項２】
前記第１の化合物が、下記式（１Ａ）で表される化合物である、請求項１に記載の異方性導電材料。
【化３】
0005922544.tif 000024
前記式（１Ａ）中のＸ１は、ハロゲン原子又はアルキル硫酸を表す。
【請求項３】
前記第１の化合物におけるＸ１がメチル硫酸である、請求項１又は２に記載の異方性導電材料。
【請求項４】
前記第２の化合物が、下記式（２）で表される化合物である、請求項１〜３のいずれか１項に記載の異方性導電材料。
【化４】
0005922544.tif 000025
前記式（２）中、Ｒ１１〜Ｒ１５はそれぞれ、水素原子、アルキル基、アセチル基、アルコキシカルボニル基、ベンゾイル基又はベンジルオキシカルボニル基を表し、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【請求項５】
前記第２の化合物が、下記式（２−１）で表される化合物である、請求項４に記載の異方性導電材料。
【化５】
0005922544.tif 000026
前記式（２−１）中、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【請求項６】
前記第２の化合物が、下記式（２Ａ）で表される化合物である、請求項５に記載の異方性導電材料。
【化６】
0005922544.tif 000027
前記式（２Ａ）中、Ｘ１１は、六フッ化アンチモン又はテトラ（ペンタフルオロフェニル）ホウ素を表す。
【請求項７】
前記第１の化合物におけるアニオン部分が前記第２の化合物におけるアニオン部分に変換された化合物の熱分解温度が１５０℃以上である、請求項１〜６のいずれか１項に記載の異方性導電材料。
【請求項８】
前記第２の化合物１００重量部に対して、前記第１の化合物の含有量が０．５重量部以上、１０重量部以下である、請求項１〜７のいずれか１項に記載の異方性導電材料。
【請求項９】
前記導電性粒子１００重量部に対して、前記第１の化合物と前記第２の化合物との合計の含有量が３００重量部以下である、請求項１〜８のいずれか１項に記載の異方性導電材料。
【請求項１０】
第１の接続対象部材と、
第２の接続対象部材と、
前記第１，第２の接続対象部材を電気的に接続している接続部とを備え、
前記接続部が、請求項１〜９のいずれか１項に記載の異方性導電材料により形成されている、接続構造体。
【発明の詳細な説明】
【技術分野】
【０００１】
本発明は、複数の導電性粒子を含む異方性導電材料に関し、例えば、フレキシブルプリント基板、ガラス基板、ガラスエポキシ基板及び半導体チップなどの様々な接続対象部材の電極間を電気的に接続するために用いることができる異方性導電材料、並びに該異方性導電材料を用いた接続構造体に関する。
【背景技術】
【０００２】
ペースト状又はフィルム状の異方性導電材料が広く知られている。該異方性導電材料では、バインダー樹脂に複数の導電性粒子が分散されている。
【０００３】
上記異方性導電材料は、各種の接続構造体を得るために、例えば、フレキシブルプリント基板とガラス基板との接続（ＦＯＧ（Ｆｉｌｍ  ｏｎ  Ｇｌａｓｓ））、半導体チップとフレキシブルプリント基板との接続（ＣＯＦ（Ｃｈｉｐ  ｏｎ  Ｆｉｌｍ））、半導体チップとガラス基板との接続（ＣＯＧ（Ｃｈｉｐ  ｏｎ  Ｇｌａｓｓ））、並びにフレキシブルプリント基板とガラスエポキシ基板との接続（ＦＯＢ（Ｆｉｌｍ  ｏｎ  Ｂｏａｒｄ））等に使用されている。
【０００４】
上記異方性導電材料により、例えば、半導体チップの電極とガラス基板の電極とを電気的に接続する際には、ガラス基板上に、導電性粒子を含む異方性導電材料を配置する。次に、半導体チップを積層して、加熱及び加圧する。これにより、異方性導電材料を硬化させて、導電性粒子を介して電極間を電気的に接続して接続構造体を得る。
【０００５】
上記異方性導電材料の一例として、下記の特許文献１には、（Ａ）脂環式エポキシ化合物と、（Ｂ）カチオン発生剤と、（Ｃ１）上記脂環式エポキシ化合物よりもカチオン重合性が低い第２のカチオン重合性化合物と、導電性粒子とを含む異方性導電材料が開示されている。特許文献１では、上記（Ｂ）カチオン発生剤としては、リン酸塩及びホウ酸塩が挙げられている。
【先行技術文献】
【特許文献】
【０００６】
【特許文献１】特開２０１１−１１１５５７号公報
【発明の概要】
【発明が解決しようとする課題】
【０００７】
エポキシ化合物と、加熱により酸を発生する化合物であるカチオン発生剤とを含む特許文献１に記載のような従来の異方性導電材料は、比較的低温で硬化可能である。しかし、エポキシ化合物と、加熱により酸を発生する化合物とを含む異方性導電材料では、貯蔵安定性が低いという問題がある。
【０００８】
さらに、エポキシ化合物と、加熱により酸を発生する化合物とを含む従来の異方性導電材料を用いて上記接続構造体を得ると、得られる接続構造体の絶縁信頼性が低くなるという問題がある。特に、接続構造体の高温及び高湿下での絶縁信頼性が低くなりやすい。
【０００９】
本発明の目的は、低温で硬化させることができ、貯蔵安定性に優れており、かつ絶縁信頼性が高い接続構造体を得ることができる異方性導電材料、並びに該異方性導電材料を用いた接続構造体を提供することである。
【課題を解決するための手段】
【００１０】
本発明の広い局面によれば、エポキシ化合物と、導電性粒子と、下記式（１）で表される第１の化合物と、下記式（１）で表される化合物とは異なり、かつ加熱により酸を発生する第２の化合物とを含む、異方性導電材料が提供される。
【００１１】
【化１】
0005922544.tif 000002
【００１２】
上記式（１）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【００１３】
本発明に係る異方性導電材料のある特定の局面では、上記第１の化合物は、下記式（１−１）で表される化合物である。
【００１４】
【化２】
0005922544.tif 000003
【００１５】
上記式（１−１）中、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【００１６】
本発明に係る異方性導電材料のある特定の局面では、上記第１の化合物は、下記式（１Ａ）で表される化合物である。
【００１７】
【化３】
0005922544.tif 000004
【００１８】
上記式（１Ａ）中のＸ１は、ハロゲン原子又はアルキル硫酸を表す。
【００１９】
本発明に係る異方性導電材料の他の特定の局面では、上記第１の化合物におけるＸ１はメチル硫酸である。
【００２０】
本発明に係る異方性導電材料のさらに他の特定の局面では、上記第２の化合物は、下記式（２）で表される化合物である。
【００２１】
【化４】
0005922544.tif 000005
【００２２】
上記式（２）中、Ｒ１１〜Ｒ１５はそれぞれ、水素原子、アルキル基、アセチル基、アルコキシカルボニル基、ベンゾイル基又はベンジルオキシカルボニル基を表し、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【００２３】
本発明に係る異方性導電材料のある特定の局面では、上記第２の化合物は、下記式（２−１）で表される化合物である。
【００２４】
【化５】
0005922544.tif 000006
【００２５】
上記式（２−１）中、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【００２６】
本発明に係る異方性導電材料のある特定の局面では、上記第２の化合物は、下記式（２Ａ）で表される化合物である。
【００２７】
【化６】
0005922544.tif 000007
【００２８】
上記式（２Ａ）中、Ｘ１１は、六フッ化アンチモン又はテトラ（ペンタフルオロフェニル）ホウ素を表す。
【００２９】
上記第１の化合物におけるアニオン部分が上記第２の化合物におけるアニオン部分に変換された化合物の熱分解温度が１５０℃以上であることが好ましい。本発明に係る異方性導電材料では、上記第２の化合物１００重量部に対して、上記第１の化合物の含有量が０．５重量部以上、１０重量部以下であることが好ましい。本発明に係る異方性導電材料では、上記導電性粒子１００重量部に対して、上記第１の化合物と上記第２の化合物との合計の含有量が３００重量部以下であることが好ましい。
【００３０】
本発明に係る接続構造体は、第１の接続対象部材と、第２の接続対象部材と、該第１，第２の接続対象部材を電気的に接続している接続部とを備え、該接続部が、上述した異方性導電材料により形成されている。
【発明の効果】
【００３１】
本発明に係る異方性導電材料は、エポキシ化合物と、導電性粒子と、式（１）で表される第１の化合物と、式（１）で表される化合物とは異なり、かつ加熱により酸を発生する第２の化合物とを含むので、低温で硬化可能であり、かつ貯蔵安定性に優れている。さらに、本発明に係る異方性導電材料を用いて上記接続構造体を得ると、得られる接続構造体の絶縁信頼性を高めることができる。
【図面の簡単な説明】
【００３２】
【図１】図１は、本発明の一実施形態に係る異方性導電材料を用いた接続構造体を模式的に示す正面断面図である。
【発明を実施するための形態】
【００３３】
以下、本発明の詳細を説明する。
【００３４】
本発明に係る異方性導電材料は、エポキシ化合物と、導電性粒子と、式（１）で表される第１の化合物と、式（１）で表される化合物とは異なり、かつ加熱により酸を発生する第２の化合物とを含む。
【００３５】
本発明に係る異方性導電材料は、上記組成を有するので、特にエポキシ化合物を加熱により酸を発生する第２の化合物により熱硬化させるので、低温で硬化可能である。
【００３６】
さらに、本発明に係る異方性導電材料は、上記組成を有するので、特に式（１）で表される第１の化合物が加熱により酸を発生する第２の化合物とともに用いられているので、貯蔵安定性が十分に高くなる。
【００３７】
さらに、上記組成の採用によって、本発明に係る異方性導電材料を用いた接続構造体の絶縁信頼性を高めることができる。特に、接続構造体における接続されるべき上下の電極間を、異方性導電材料に含まれている導電性粒子により接続したときに、接続されてはならない横方向に隣接する電極間の絶縁信頼性を高めることができる。さらに、特に接続構造体が高温及び高湿下に晒されても、高い絶縁信頼性を十分に確保できる。本発明に係る異方性導電材料では、電極及び導電性粒子のマイグレーションの発生が抑制される結果、絶縁信頼性が高くなる。
【００３８】
以下、先ず、本発明に係る異方性導電材料に含まれている各成分、及び含まれることが好ましい各成分を詳細に説明する。
【００３９】
（エポキシ化合物）
本発明に係る異方性導電材料に含まれているエポキシ化合物は特に限定されない。該エポキシ化合物として、従来公知のエポキシ化合物を使用可能である。上記エポキシ化合物は、少なくとも１個のエポキシ基を有する有機化合物をいう。上記エポキシ化合物は、１種のみが用いられてもよく、２種以上が併用されてもよい。
【００４０】
上記エポキシ化合物としては、ビスフェノールＡ型エポキシ化合物、ビスフェノールＦ型エポキシ化合物、ビスフェノールＳ型エポキシ化合物、フェノールノボラック型エポキシ化合物、ビフェニルノボラック型エポキシ化合物、ビフェノール型エポキシ化合物、レゾルシン型エポキシ化合物、ナフタレン型エポキシ化合物、フルオレン型エポキシ化合物、フェノールアラルキル型エポキシ化合物、ナフトールアラルキル型エポキシ化合物、ジシクロペンタジエン型エポキシ化合物、アントラセン型エポキシ化合物、アダマンタン骨格を有するエポキシ化合物、トリシクロデカン骨格を有するエポキシ化合物、及びトリアジン核を骨格に有するエポキシ化合物等が挙げられる。
【００４１】
上記エポキシ化合物は、芳香族環を有することが好ましい。上記芳香族環としては、ベンゼン環、ナフタレン環、アントラセン環、フェナントレン環、テトラセン環、クリセン環、トリフェニレン環、テトラフェン環、ピレン環、ペンタセン環、ピセン環及びペリレン環等が挙げられる。なかでも、上記芳香族環は、ベンゼン環、ナフタレン環又はアントラセン環であることが好ましく、ベンゼン環又はナフタレン環であることがより好ましい。また、ナフタレン環は、平面構造を有するためにより一層速やかに硬化させることができるので好ましい。
【００４２】
（式（１）で表される第１の化合物）
本発明に係る異方性導電材料は、下記式（１）で表される第１の化合物を含む。該第１の化合物は、異方性導電材料の貯蔵安定性の向上に大きく寄与する。上記第１の化合物は、１種のみが用いられてもよく、２種以上が併用されてもよい。
【００４３】
【化７】
0005922544.tif 000008
【００４４】
上記式（１）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【００４５】
異方性導電材料の貯蔵安定性をより一層高める観点からは、上記式（１）中のＲ１〜Ｒ５はそれぞれ水素原子を表し、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表すことが好ましい。すなわち、上記第１の化合物は、下記式（１−１）で表される化合物であることが好ましい。
【００４６】
【化８】
0005922544.tif 000009
【００４７】
上記式（１−１）中、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１は、ハロゲン原子又はアルキル硫酸を表す。
【００４８】
上記式（１）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれメチル基を表し、Ｘ１は、ハロゲン原子又はアルキル硫酸を表す第１の化合物を用いてもよい。また、異方性導電材料の貯蔵安定性をより一層高める観点からは、上記式（１）中のＲ１〜Ｒ５はそれぞれ水素原子を表し、Ｒ６及びＲ７はそれぞれメチル基を表すことが好ましい。すなわち、上記第１の化合物は、下記式（１Ａ）で表される化合物であることが好ましい。
【００４９】
【化９】
0005922544.tif 000010
【００５０】
上記式（１Ａ）中のＸ１は、ハロゲン原子又はアルキル硫酸を表す。
【００５１】
異方性導電材料の貯蔵安定性をより一層高める観点からは、上記第１の化合物におけるＸ１はアルキル硫酸であることが好ましい。アルキル硫酸は、ＲＳＯ４で表される。従って、Ｘ１がアルキル硫酸である場合に、Ｘ１−はＲＳＯ４−で表される。アルキル硫酸におけるアルキル基の炭素数は、好ましくは５以下、より好ましくは２以下、特に好ましくは１である。
【００５２】
異方性導電材料の貯蔵安定性をより一層高める観点からは、アルキル硫酸は、メチル硫酸又はエチル硫酸であることが好ましく、メチル硫酸であることがより好ましい。メチル硫酸は、ＣＨ３ＳＯ４で表される。従って、Ｘ１がメチル硫酸である場合に、Ｘ１−はＣＨ３ＳＯ４−で表される。
【００５３】
異方性導電材料の貯蔵安定性をより一層高める観点からは、上記第１の化合物は、下記式（１Ｘ）で表される化合物であることが好ましく、下記式（１Ｘ−１）で表される化合物であることがより好ましく、下記式（１ＡＸ）で表される化合物であることが特に好ましい。
【００５４】
【化１０】
0005922544.tif 000011
【００５５】
上記式（１Ｘ）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれ、アルキル基、ベンジル基、о−メチルベンジル基、ｍ−メチルベンジル基、ｐ−メチルベンジル基又はナフチルメチル基を表す。
【００５６】
【化１１】
0005922544.tif 000012
【００５７】
上記式（１Ｘ−１）中、Ｒ６及びＲ７はそれぞれ、アルキル基、ベンジル基、о−メチルベンジル基、ｍ−メチルベンジル基、ｐ−メチルベンジル基又はナフチルメチル基を表す。
【００５８】
【化１２】
0005922544.tif 000013
【００５９】
上記第２の化合物１００重量部に対して、上記第１の化合物の含有量は好ましくは０．０１重量部以上、より好ましくは０．１重量部以上、更に好ましくは０．５重量部以上、好ましくは１００重量部以下、より好ましくは５０重量部以下、更に好ましくは１０重量部以下である。上記第１の化合物の含有量が上記下限以上であると、異方性導電材料の貯蔵安定性がより一層高くなる。上記第１の化合物の含有量が上記上限以下であると、異方性導電材料の貯蔵安定性を高めるために上記第１の化合物が過剰でなくなり、更に異方性導電材料の低温硬化性がより一層良好になる。
【００６０】
異方性導電材料の貯蔵安定性を効果的に高める観点からは、上記第２の化合物１００重量部に対して、上記第１の化合物の含有量は０．５重量部以上、１０重量部以下であることが特に好ましい。
【００６１】
（加熱により酸を発生する第２の化合物）
本発明に係る異方性導電材料に含まれている第２の化合物は、加熱により酸を発生する。該第２の化合物は、上記式（１）で表される化合物とは異なる。該第２の化合物は、上記式（１）で表される化合物に相当しない。従って、上記第２の化合物は、上記第１の化合物に相当しない。上記第２の化合物は、１種のみが用いられてもよく、２種以上が併用されてもよい。
【００６２】
異方性導電材料をより一層低温で硬化可能にし、かつ異方性導電材料の貯蔵安定性及び接続構造体の絶縁信頼性をより一層高める観点からは、上記第２の化合物は、下記式（２）で表される化合物であることが好ましい。
【００６３】
【化１３】
0005922544.tif 000014
【００６４】
上記式（２）中、Ｒ１１〜Ｒ１５はそれぞれ、水素原子、アルキル基、アセチル基、アルコキシカルボニル基、ベンゾイル基又はベンジルオキシカルボニル基を表し、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。六フッ化アンチモンは、ＳｂＦ６で表される。従って、Ｘ１１が六フッ化アンチモンである場合に、Ｘ１１−はＳｂＦ６−で表される。テトラ（ペンタフルオロフェニル）ホウ素は、Ｂ（Ｃ６Ｆ５）４で表される。従って、Ｘ１１がテトラ（ペンタフルオロフェニル）ホウ素である場合に、Ｘ１１−はＢ（Ｃ６Ｆ５）４−で表され、具体的には下記式（Ｘａ）で表される。
【００６５】
【化１４】
0005922544.tif 000015
【００６６】
異方性導電材料をより一層低温で硬化可能にし、かつ異方性導電材料の貯蔵安定性及び接続構造体の絶縁信頼性をより一層高める観点からは、上記第２の化合物は、上記式（２）中、Ｒ１１〜Ｒ１５はそれぞれ水素原子を表し、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表すことが好ましい。すなわち、上記第２の化合物は、下記式（２−１）で表される化合物であることが好ましい。
【００６７】
【化１５】
0005922544.tif 000016
【００６８】
上記式（２−１）中、Ｒ１６及びＲ１７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【００６９】
上記式（２）中、Ｒ１１〜Ｒ１５はそれぞれ、水素原子、アルキル基、アセチル基、アルコキシカルボニル基、ベンゾイル基又はベンジルオキシカルボニル基を表し、Ｒ１６は、ナフチルメチル基を表し、Ｒ１７は、メチル基を表し、Ｘ１１は、六フッ化アンチモン又はテトラ（ペンタフルオロフェニル）ホウ素を表す第２の化合物を用いてもよい。また、異方性導電材料をより一層低温で硬化可能にし、かつ異方性導電材料の貯蔵安定性及び接続構造体の絶縁信頼性をより一層高める観点からは、上記第２の化合物は、下記式（２Ａ）で表される化合物であることが好ましい。
【００７０】
【化１６】
0005922544.tif 000017
【００７１】
上記式（２Ａ）中、Ｘ１１は、六フッ化アンチモン又はテトラ（ペンタフルオロフェニル）ホウ素を表す。
【００７２】
上記第１の化合物におけるアニオン部分が上記第２の化合物におけるアニオン部分に変換された化合物（以下、化合物Ｃと記載することがある）の熱分解温度は、好ましくは１３０℃以上、より好ましくは１５０℃以上、好ましくは２５０℃以下、より好ましくは２２０℃以下である。上記化合物Ｃ熱分解温度が上記下限以上であると、異方性導電材料の熱硬化が良好になり、更に異方性導電材料の貯蔵安定性がより一層高くなる。上記化合物Ｃの熱分解温度が上記上限以下であると、異方性導電材料をより一層低温で硬化可能である。上記化合物Ｃの上記熱分解温度は、１５０℃以上であることがより好ましい。
【００７３】
なお、上記式（１）又は上記式（１Ｘ）で表される第１の化合物と上記式（２）、上記式（２−１）又は上記式（２Ａ）で表される第２の化合物とを用いた場合には、上記化合物Ｃは下記式（１１）で表される。
【００７４】
【化１７】
0005922544.tif 000018
【００７５】
上記式（１１）中、Ｒ１〜Ｒ５はそれぞれ、水素原子、アルキル基、アセチル基、アルコキシカルボニル基、ベンゾイル基又はベンジルオキシカルボニル基を表し、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【００７６】
なお、上記式（１−１）又は上記式（１Ｘ−１）で表される第１の化合物と上記式（２）、上記式（２−１）又は上記式（２Ａ）で表される第２の化合物とを用いた場合には、上記化合物Ｃは下記式（１１−１）で表される。
【００７７】
【化１８】
0005922544.tif 000019
【００７８】
上記式（１１−１）中、Ｒ６及びＲ７はそれぞれ、アルキル基、ベンジル基、о−メチルベンジル基、ｍ−メチルベンジル基、ｐ−メチルベンジル基又はナフチルメチル基を表し、Ｘ１１は、六フッ化アンチモン又はテトラ（ペンタフルオロフェニル）ホウ素を表す。
【００７９】
上記式（１Ａ）又は上記式（１ＡＸ）で表される第１の化合物と上記式（２）、上記式（２−１）又又は上記式（２Ａ）で表される第２の化合物とを用いた場合には、上記化合物Ｃは下記式（１１Ｘ）で表される。
【００８０】
【化１９】
0005922544.tif 000020
【００８１】
上記式（１１Ｘ）中、Ｘ１１は、六フッ化アンチモン又はテトラ（ペンタフルオロフェニル）ホウ素を表す。
【００８２】
上記導電性粒子１００重量部に対して、上記第１の化合物と上記第２の化合物との合計の含有量は、好ましくは１０重量部以上、より好ましくは５０重量部以上、更に好ましくは１００重量部以上、好ましくは１０００重量部以下、より好ましくは５００重量部以下、更に好ましくは３００重量部以下である。上記第１，第２の化合物の合計の含有量が上記下限以上であると、異方性導電材料の低温硬化性がより一層良好になる。上記第１，第２の化合物の合計の含有量が上記上限以下であると、接続構造体の絶縁信頼性がより一層良好になる。
【００８３】
接続構造体の絶縁信頼性を効果的に高める観点からは、上記導電性粒子１００重量部に対して、上記第１，第２の化合物の合計の含有量は３００重量部以下であることが特に好ましい。
【００８４】
（導電性粒子）
上記異方性導電材料に含まれている導電性粒子は、第１，第２の接続対象部材の電極間を電気的に接続する。上記導電性粒子は、導電性を有する粒子であれば特に限定されない。導電性粒子の導電層の表面が絶縁層により被覆されていてもよい。導電性粒子の導電層の表面が、絶縁性粒子により被覆されていてもよい。これらの場合には、接続対象部材の接続時に、導電層と電極との間の絶縁層又は絶縁性粒子が排除される。上記導電性粒子としては、例えば、有機粒子、金属粒子を除く無機粒子、有機無機ハイブリッド粒子もしくは金属粒子等の表面を金属層（導電層）で被覆した導電性粒子、並びに実質的に金属のみで構成される金属粒子等が挙げられる。上記金属層は特に限定されない。上記金属層としては、金層、銀層、銅層、ニッケル層、パラジウム層及び錫を含有する金属層等が挙げられる。
【００８５】
電極間の導通信頼性をより一層高める観点からは、上記導電性粒子は、樹脂粒子と、該樹脂粒子の表面上に配置された導電層とを有することが好ましい。上記導電性粒子は、導電層の少なくとも外側の表面層が、はんだ層である導電性粒子であってもよい。
【００８６】
上記はんだ層を構成する材料は特に限定されないが、ＪＩＳ  Ｚ３００１：溶接用語に基づき、液相線が４５０℃以下である溶加材であることが好ましい。上記はんだ層の組成としては、例えば亜鉛、金、鉛、銅、錫、ビスマス、インジウムなどを含む金属組成が挙げられる。なかでも低融点で鉛フリーである錫−インジウム系（１１７℃共晶）、又は錫−ビスマス系（１３９℃共晶）が好ましい。すなわち、はんだ層は、鉛を含まないことが好ましく、錫とインジウムとを含むはんだ層、又は錫とビスマスとを含むはんだ層であることが好ましい。
【００８７】
上記導電性粒子の平均粒子径は、好ましくは０．５μｍ以上、より好ましくは１μｍ以上、好ましくは１００μｍ以下、より好ましくは２０μｍ以下、更に好ましくは１５μｍ以下、特に好ましくは１０μｍ以下、最も好ましくは５μｍ未満である。
【００８８】
上記導電性粒子の「平均粒子径」は、数平均粒子径を示す。導電性粒子の平均粒子径は、任意の導電性粒子５０個を電子顕微鏡又は光学顕微鏡にて観察し、平均値を算出することにより求められる。
【００８９】
上記エポキシ化合物１００重量部に対して、上記導電性粒子の含有量は、好ましくは０．１重量部以上、より好ましくは０．５重量部以上、更に好ましくは１重量部以上、特に好ましくは２重量部以上、好ましくは４０重量部以下、より好ましくは３０重量部以下、更に好ましくは２０重量部以下である。上記導電性粒子の含有量が上記下限以上及び上記上限以下であると、接続されるべき上下の電極間に導電性粒子を容易に配置できる。さらに、接続されてはならない隣接する電極間が複数の導電性粒子を介して電気的に接続され難くなる。すなわち、隣り合う電極間の短絡をより一層防止できる。
【００９０】
（他の成分）
上記異方性導電材料は、フィラーを含むことが好ましい。フィラーの使用により、異方性導電材料の硬化物の熱線膨張率を抑制できる。上記フィラーの具体例としては、シリカ、窒化アルミニウム、アルミナ、ガラス、窒化ボロン、窒化ケイ素、シリコーン、カーボン、グラファイト、グラフェン及びタルク等が挙げられる。上記フィラーは１種のみが用いられてもよく、２種以上が併用されてもよい。熱伝導率が高いフィラーを用いると、本硬化時間が短くなる。
【００９１】
上記異方性導電材料は、溶剤を含んでいてもよい。該溶剤の使用により、異方性導電材料の粘度を容易に調整できる。上記溶剤としては、例えば、酢酸エチル、メチルセロソルブ、トルエン、アセトン、メチルエチルケトン、シクロヘキサン、ｎ−ヘキサン、テトラヒドロフラン及びジエチルエーテル等が挙げられる。
【００９２】
（異方性導電材料の詳細及び用途）
本発明に係る異方性導電材料は、ペースト状又はフィルム状の異方性導電材料であり、ペースト状の異方性導電材料であることが好ましい。ペースト状の異方性導電材料は、異方性導電ペーストである。フィルム状の異方性導電材料は、異方性導電フィルムである。異方性導電材料が異方性導電フィルムである場合、該導電性粒子を含む異方性導電フィルムに、導電性粒子を含まないフィルムが積層されてもよい。
【００９３】
上記異方性導電ペーストの２５℃での粘度は、好ましくは２０Ｐａ・ｓ以上、より好ましくは５０Ｐａ・ｓ以上、好ましくは７００Ｐａ・ｓ以下、より好ましくは５００Ｐａ・ｓ以下である。上記粘度が上記下限以上であると、異方性導電ペースト中での導電性粒子の沈降を抑制できる。上記粘度が上記上限以下であると、導電性粒子の分散性がより一層高くなる。塗布前の上記異方性導電ペーストの上記粘度が上記範囲内であれば、第１の接続対象部材上に異方性導電ペーストを塗布した後に、硬化前の異方性導電ペーストの流動がより一層生じ難くなり、更にボイドがより一層生じ難くなる。
【００９４】
本発明に係る異方性導電材料は、様々な接続対象部材を接着するために使用できる。上記異方性導電材料は、第１，第２の接続対象部材が電気的に接続されている接続構造体を得るために好適に用いられる。
【００９５】
図１に、本発明の一実施形態に係る異方性導電材料を用いた接続構造体の一例を模式的に断面図で示す。
【００９６】
図１に示す接続構造体１は、第１の接続対象部材２と、第２の接続対象部材４と、第１，第２の接続対象部材２，４を電気的に接続している接続部３とを備える。接続部３は、硬化物層であり、導電性粒子５を含む異方性導電材料を硬化させることにより形成されている。
【００９７】
第１の接続対象部材２は上面２ａ（表面）に、複数の第１の電極２ｂを有する。第２の接続対象部材４は下面４ａ（表面）に、複数の第２の電極４ｂを有する。第１の電極２ｂと第２の電極４ｂとが、１つ又は複数の導電性粒子５により電気的に接続されている。従って、第１，第２の接続対象部材２，４が導電性粒子５により電気的に接続されている。
【００９８】
第１，第２の電極２ｂ，４ｂ間の接続は、通常、第１の接続対象部材２と第２の接続対象部材４とを異方性導電材料を介して第１，第２の電極２ｂ，４ｂ同士が対向するように重ね合わせた後に、異方性導電材料を硬化させる際に、加圧することにより行われる。加圧により、一般に導電性粒子５は圧縮される。
【００９９】
上記第１，第２の接続対象部材は、特に限定されない。上記第１，第２の接続対象部材としては、具体的には、半導体チップ、コンデンサ及びダイオード等の電子部品、並びにプリント基板、フレキシブルプリント基板及びガラス基板等の回路基板などの電子部品等が挙げられる。上記異方性導電材料は、電子部品の接続に用いられる異方性導電材料であることが好ましい。上記異方性導電材料は、異方性導電ペーストであって、かつペーストの状態で接続対象部材の上面に塗工される異方性導電材料であることが好ましい。
【０１００】
上記接続対象部材に設けられている電極としては、金電極、ニッケル電極、錫電極、アルミニウム電極、銅電極、モリブデン電極及びタングステン電極等の金属電極が挙げられる。上記接続対象部材がフレキシブルプリント基板である場合には、上記電極は金電極、ニッケル電極、錫電極又は銅電極であることが好ましい。上記接続対象部材がガラス基板である場合には、上記電極はアルミニウム電極、銅電極、モリブデン電極又はタングステン電極であることが好ましい。なお、上記電極がアルミニウム電極である場合には、アルミニウムのみで形成された電極であってもよく、金属酸化物層の表面にアルミニウム層が積層された電極であってもよい。上記金属酸化物の材料としては、３価の金属元素がドープされた酸化インジウム及び３価の金属元素がドープされた酸化亜鉛等が挙げられる。上記３価の金属元素としては、Ｓｎ、Ａｌ及びＧａ等が挙げられる。
【０１０１】
以下、本発明について、実施例及び比較例を挙げて具体的に説明する。本発明は、以下の実施例のみに限定されない。
【０１０２】
実施例、比較例及び参考例では、以下の材料を用いた。
【０１０３】
（エポキシ化合物）
エポキシ化合物１（ＤＩＣ社製「ＥＸＡ４８５０−１５０」）
エポキシ化合物２（ＡＤＥＫＡ社製「ＥＰ−４０００Ｓ」）
【０１０４】
（第１の化合物）
第１の化合物１（上記式（１ＡＸ）で表される化合物）
第１の化合物２（上記式（１）で表され、Ｒ１〜Ｒ５がそれぞれ水素原子、Ｒ６がナフチルメチル基、Ｒ７がメチル基、Ｘ１がメチル硫酸である化合物）
第１の化合物３（上記式（１）で表され、Ｒ１〜Ｒ５がそれぞれ水素原子、Ｒ６及びＲ７がメチル基、Ｘ１が塩素原子である化合物）
【０１０５】
（第２の化合物）
第２の化合物１（上記式（２Ａ）で表され、Ｘ１１がテトラ（ペンタフルオロフェニル）ホウ素である化合物）
第２の化合物２（上記式（２Ａ）で表され、Ｘ１１が六フッ化アンチモンである化合物）
第２の化合物３（上記式（２）で表され、Ｒ１１〜Ｒ１５がそれぞれ水素原子、Ｒ１６及びＲ１７がベンジルメチル基、Ｘ１１がテトラ（ペンタフルオロフェニル）ホウ素である化合物）
【０１０６】
（導電性粒子）
導電性粒子１（平均粒子径１０μｍ、ジビニルベンゼン樹脂粒子の表面にニッケルめっき層が形成されており、かつ該ニッケルめっき層の表面に金めっき層が形成されている金属層を有する導電性粒子）
導電性粒子２（平均粒子径１０μｍ、ジビニルベンゼン樹脂粒子の表面にニッケルめっき層が形成されている金属層を有する導電性粒子）
【０１０７】
（実施例１〜１８及び比較例１，２）
下記の表１に示す成分を下記の表１に示す配合量で配合して、異方性導電ペーストを得た。
【０１０８】
（評価）
（１）熱分解温度
上記第１の化合物におけるアニオン部分が上記第２の化合物におけるアニオン部分に変換された化合物Ｃの熱分解温度を評価した。ＤＳＣ装置（ＴＡ  Ｉｎｓｔｕｍｅｎｔｓ社製「Ｑ１００」）を用いて、熱分解温度を測定した。熱分解温度を下記の基準で判定した。
【０１０９】
［熱分解温度の判定基準］
○：熱分解温度が１５０℃以上、２５０℃以下
×：熱分解温度が１５０℃未満
【０１１０】
（２）低温硬化性と導通性評価
Ｌ／Ｓが２００μｍ／２００μｍの金電極パターンを上面に有するガラスエポキシ基板（ＦＲ−４基板）を用意した。また、Ｌ／Ｓが２００μｍ／２００μｍの金電極パターンを上面に有するフレキシブル基板を用意した。
【０１１１】
上記ガラスエポキシ基板の上面に、作製直後の異方性導電材料を厚さ３０μｍとなるように塗工し、異方性導電材料層を形成した。次に、異方性導電材料層の上面に上記フレキシブル基板を、電極同士が対向するように積層した。その後、異方性導電材料層の温度が１７０℃又は１９０℃となるようにヘッドの温度を調整しながら、フレキシブル基板の上面に加圧加熱ヘッドを載せ、２．０ＭＰａの圧力をかけて異方性導電材料層を１７０℃又は１９０℃で１０秒間硬化させ、接続構造体を得た。
【０１１２】
得られた接続構造体について、異方性導電ペーストの硬化状態と接続構造体における抵抗値から、低温硬化性を下記の基準で判定した。
【０１１３】
［低温硬化性の判定基準］
○：１７０℃及び１９０℃の双方でペーストが硬化しており、抵抗値が２．０Ω以下
△：１９０℃の場合のみペーストが硬化しており、抵抗値が２．０Ω以下
×：１７０℃及び１９０℃の双方でペーストが硬化しておらず、基板同士が接続できていない
【０１１４】
（３）貯蔵安定性
粘度計（東機産業社製「ＴＶ−２２」）を用いて、２５℃及び５ｒｐｍの条件で、作製直後の異方性導電材料の粘度η１を測定した。異方性導電材料を作製した後、２５℃で７２時間保管した。粘度η１と同様の条件で、保管後の異方性導電材料の粘度η２を測定した。貯蔵安定性を下記の基準で判定した。
【０１１５】
［貯蔵安定性の判定基準］
○○：粘度η２が粘度η１の１２０％以下
○：粘度η２が粘度η１の１２０％を超え、１３０％以下
△：粘度η２が粘度η１の１３０％を超え、１４０％以下
×：粘度η２が粘度η１の１４０％を超える
【０１１６】
（４）絶縁信頼性
Ｌ／Ｓが８０μｍ／８０μｍのくし型銅電極パターンを上面に有するガラスエポキシ基板（ＦＲ−４基板）を用意した。
【０１１７】
上記ガラスエポキシ基板の上面に、作製直後の異方性導電材料を厚さ３０μｍとなるように塗工し、異方性導電材料層を形成した。次に、ガラスを積層し、異方性導電材料層の温度が１９０℃となるようにヘッドの温度を調整しながら、ガラスの上面に加圧加熱ヘッドを載せ、２．０ＭＰａの圧力をかけて異方性導電材料層を１９０℃で１０秒間硬化させ、接続構造体を得た。
【０１１８】
得られた接続構造体の互いに絶縁された測定用端子間に２０Ｖの電圧を印加した状態で８５℃８５％ＲＨの雰囲気下にて５００時間暴露した（絶縁信頼性試験）。この間、測定用端子間の抵抗値変化を測定した。抵抗値が１０７Ω以下となった場合を絶縁不良と判断した。絶縁信頼性を下記基準で判定した。
【０１１９】
［絶縁信頼性の判定基準］
○：１０個の接続構造体のうち、５００時間暴露中に抵抗値が１０７Ω未満になる接続構造体がない
△：１０個の接続構造体のうち、５００時間暴露中に抵抗値が１０７Ω未満になる接続構造体があるものの、１０５Ω未満になる接続構造体はない
×：１０個の接続構造体のうち、５００時間暴露中に抵抗値が１０５Ω未満になる接続構造体１個以上がある
【０１２０】
結果を下記の表１に示す。なお、下記の表１において、「−」は評価していないことを示す。
【０１２１】
【表１】
0005922544.tif 000021
【符号の説明】
【０１２２】
１…接続構造体
２…第１の接続対象部材
２ａ…上面
２ｂ…第１の電極
３…接続部
４…第２の接続対象部材
４ａ…下面
４ｂ…第２の電極
５…導電性粒子
【図１】
0005922544.tif 000028